(57)【特許請求の範囲】
【請求項１】
水素化ニトリル系ゴムベルトに埋設するゴム補強用無機繊維に被覆層を設けるための水性塗布液であって、
該塗布液にモノヒドロキシベンゼン−ホルムアルデヒド縮合物又はレゾルシノール−ホルムアルデヒド縮合物から選ばれたヒドロキシベンゼン類−ホルムアルデヒド縮合物（Ａ）と、
金属石鹸（Ｂ）と、
アクリロニトリル−ブタジエン共重合体（Ｃ）及び／又は水素化アクリロニトリル−ブタジエン共重合体（Ｄ）と、
を含有することを特徴とする無機繊維被覆用水性塗布液。
【請求項２】
前記（Ａ）、（Ｃ）及び（Ｄ）を合わせた質量を１００％基準とする質量百分率で表して、
前記（Ｂ）を、Ｂ／（Ａ＋Ｃ＋Ｄ）＝０．１〜４５質量％
の範囲で含有することを特徴とする請求項１に記載の無機繊維被覆用水性塗布液。
【請求項３】
前記（Ａ）、（Ｃ）及び（Ｄ）を合わせた質量を１００％基準とする質量百分率で表して、前記（Ａ）を、Ａ／（Ａ＋Ｃ＋Ｄ）＝１〜１５質量％
の範囲で含有することを特徴とする請求項１又は２に記載の無機繊維被覆用水性塗布液。
【請求項４】
前記（Ａ）と、前記（Ｂ）と、前記（Ｃ）及び／又は前記（Ｄ）とを含有する請求項１記載の無機繊維被覆用水性塗布液に、
さらに、ビニルピリジン−スチレン−ブタジエン共重合体（Ｅ）を含有すること
を特徴とする無機繊維被覆用水性塗布液。
【請求項５】
前記（Ａ）、（Ｃ）、（Ｄ）及び（Ｅ）を合わせた質量を１００％基準とする質量百分率で表して、
前記（Ｂ）を、Ｂ／（Ａ＋Ｃ＋Ｄ＋Ｅ）＝０．１〜４５質量％
の範囲で含有することを特徴とする請求項４に記載の無機繊維被覆用水性塗布液。
【請求項６】
前記（Ａ）、（Ｃ）、（Ｄ）及び（Ｅ）を合わせた質量を１００％基準とする質量百分率で表して、
前記（Ａ）を、Ａ／（Ａ＋Ｃ＋Ｄ＋Ｅ）＝１〜１５質量％と、
前記（Ｅ）を、Ｅ／（Ａ＋Ｃ＋Ｄ＋Ｅ）＝２５〜８０質量％と、
の範囲で含有することを特徴とする請求項４又は５に記載の無機繊維被覆用水性塗布液。
【請求項７】
請求項１〜６のいずれか１項に記載の無機繊維被覆用水性塗布液を、集束剤を処理した無機繊維ストランドに塗布し加熱して乾燥して被覆層を形成する工程を含むことを特徴とするゴム補強用無機繊維の製造方法。
【請求項８】
前記加熱温度が１５０〜３５０℃である、請求項７に記載のゴム補強用無機繊維の製造方法。
【請求項９】
請求項７又は８に記載のゴム補強用無機繊維の製造方法により得られたゴム補強用無機繊維が水素化ニトリルゴムに埋設されてなることを特徴とする伝動ベルト。
【請求項１０】
請求項７又は８に記載のゴム補強用無機繊維の製造方法により得られたゴム補強用無機繊維が水素化ニトリルゴムに埋設されてなることを特徴とする自動車用タイミングベルト。
【発明の詳細な説明】
【技術分野】
【０００１】
本発明は、無機繊維被覆用水性塗布液、特に水素化ニトリル系ゴムベルトに埋設するゴム補強用無機繊維に被覆層を設けるための無機繊維被覆用水性塗布液、及びそれを用いたゴム補強用無機繊維に関する。
【背景技術】
【０００２】
伝動ベルト、タイヤ等のゴム製品に引っ張り強さ及び寸法安定性を与えるために、ガラス繊維、ナイロン繊維、アラミド繊維、ポリエステル繊維又は炭素繊維等の引っ張り強度の高い繊維からなるコードであるゴム補強用繊維を母材であるゴムに補強材として埋設することは一般的に行われ、母材ゴムに埋設するゴム補強用繊維には、母材ゴムとの界面が強固で剥離しないことが必要とされる。
しかしながら、ガラス繊維の場合、多数本のガラス繊維フィラメントにシランカップリング剤及び樹脂等を含有する集束剤を散布し集束させたガラス繊維束、言い換えれば、ストランドをそのまま母材ゴムに埋め込んでも、繊維とゴムとの界面が剥離してしまい補強材としての用をなさない。そのため、伝動ベルトを製造する際に母材ゴムに埋設して使用するゴム補強用ガラス繊維には、母材ゴムと接着するために、ガラス繊維被覆用塗布液をストランドに塗布被覆した被覆層を設ける。
【０００３】
例えば、自動車用伝動ベルトは高温のエンジンル−ム内で使用されるため、前記被覆処理を行ったゴム補強用ガラス繊維を埋設し芯線とした伝動ベルトであっても、高温下において屈曲走行し続ける過酷な状況において、ゴム補強用ガラス繊維と母材ゴムとの初期の接着強さが持続されず、長時間の走行においては、ゴム補強用ガラス繊維と母材ゴムとの界面の剥離をきたすこともある。
【０００４】
自動車用伝動ベルトには、高温下のエンジンルーム内で、雨水が付着する過酷な環境下における長時間の屈曲走行後において、引っ張り強さを持続し伸びがなく寸法安定性に優れていることが要求される。特に、タイミングベルトは、エンジンのカムシャフトおよびクランクシャフトを連結し、バルブの開閉をピストンの上下動に連動させるもので、過酷な条件下の長時間の屈曲走行において、破損は言うにおよばず、少しの伸びも許されない。
【０００５】
タイミングベルトの母材ゴムは、耐熱ゴムである水素化ニトリルゴムが用いられ、芯線には耐久性が有り、アラミド繊維に比べ安価なことからゴム補強用ガラス繊維が用いられ、さらなる耐久性の向上が望まれている。尚、水素化ニトリルゴムは水素添加ニトリルゴムとも呼ばれ、アクリロニトリルとブタジエンが共重合したニトリルゴムの主鎖中に残存する不飽和結合である−Ｃ＝Ｃ−結合に水素添加し飽和させ、化学的に安定化させることで、耐熱性、耐化学薬品性、耐候性を向上させたものである。
【０００６】
伝動ベルトとし高温下長時間屈曲走行させてもゴム補強用ガラス繊維と母材ゴムの初期の接着強さを持続する耐熱性に加え、伝動ベルトに水をかけつつ長時間走行させても、被覆層がストランドへの水の浸透を防ぐことで初期の接着強さを持続する耐水性を伝動ベルトに与えるゴム補強用ガラス繊維を芯線とした伝動ベルトの開発が待たれている。
【０００７】
伝動ベルトを製造する際に、母材ゴムに埋設して使用するゴム補強用ガラス繊維には、母材ゴムとの接着性を改善するための被覆材がストランドに塗布被覆されたもの、およびストランドに被覆材を塗布被覆した後、複数本のストランドを撚りさらなる被覆材が塗布被覆されたもの等がある。
【０００８】
母材ゴムとゴム補強用ガラス繊維の初期の接着強さを持続し界面の剥離をきたさず、高温下の屈曲走行においても長期信頼性のある伝動ベルトを提供するための被覆層を設けたゴム補強用ガラス繊維として、母材ゴムがクロロプレンゴムの場合、ストランドに１次被覆層を設けるのみであるが（特許文献１）、母材ゴムが水素化ニトリルゴムの場合、ストランドに１次被覆層を設け、該１次被覆層上に異なる組成のガラス繊維２次被覆液を塗布乾燥させて、さらなる２次被覆層を設ける（特許文献２〜５）。
【０００９】
従来、自動車のタイミングベルト等の耐熱性の伝動ベルトは、レゾルシノール−ホルムアルデヒド縮合物、ビニルピリジン−スチレン−ブタジエン共重合体、クロロスルホン化ポリエチレンからなるガラス繊維被覆用塗布液を用い、ストランドに塗布乾燥させたゴム補強用ガラス繊維を耐熱ゴムとしての水素化ニトリルゴムに埋設し作製された。また、ゴム補強用ガラス繊維と水素化ニトリルゴムの接着性、引いては耐熱性を高めるために、該ゴム補強用ガラス繊維にさらなる２次被覆層を設け、耐熱ゴムとしての水素化ニトリルゴムに埋設し作製された。
【００１０】
例えば、特許文献２において、ゴム補強用ガラス繊維をハロゲン含有ポリマーとイソシアネート化合物を含む第２液で処理する方法が開示されている。
【００１１】
また、特許文献３には、繰返し屈曲応力を受けるような高温の条件下で使用していても、時間の経過とともに接着力が低下することなく、耐熱性も大きく、しかも製造コストも低く、水素化ニトリルゴムの補強用として好適なゴムの補強用繊維、特に歯元強度の大きい歯付ベルトを得るのに好適な、ゴム補強用繊維として、ガラス繊維よりなる芯線上にレゾルシノール−ホルムアルデヒド縮合物、ビニルピリジン−スチレン−ブタジエン共重合体およびアクリロニトリル−ブタジエン共重合体を含む層を形成させたゴムの補強用繊維が開示されている。
【００１２】
また、特許文献４には、ゴムラテックス、レゾルシノール−ホルムアルデヒド水溶性縮合物およびトリアジンチオールを含有するゴム補強用繊維処理剤が開示されている。
【００１３】
また、本出願人の特許出願に係る特許文献５には、ストランドにアクリル酸エステル系樹脂とビニルピリジン−スチレン−ブタジエン共重合体とレゾルシノール−ホルムアルデヒド縮合物とを含有する１次被覆層を設け、その上層にクロロスルホン化ポリエチレンとビスアリルナジイミドを含有する２次被覆層を設けてなるクロロプレンゴム又は水素化ニトリルゴム補強用ガラス繊維が開示されている。また、特許文献６には、クロロプレン系ゴムベルトに埋設するゴム補強用ガラス繊維に被覆層を設けるためのガラス繊維被覆用水性塗布液であって、該塗布液にモノヒドロキシベンゼン−ホルムアルデヒド縮合物とビニルピリジン−スチレン−ブタジエン共重合体と金属石鹸を含有することを特徴とするガラス繊維被覆用水性塗布液が開示されている。
【００１４】
また、従来、主にガラス繊維がゴム補強材として用いられていたが、特許文献７には、炭素繊維やガラス繊維などの無機繊維をゴム補強材として用いることが開示されている。
【先行技術文献】
【特許文献】
【００１５】
【特許文献１】特開２０１２−６７４１０号公報
【特許文献２】特公平２−４７１５号公報
【特許文献３】特開平４−１０３６３４号公報
【特許文献４】特開平１０−２５６６５号公報
【特許文献５】特開２００４−２０３７３０号公報
【特許文献６】特開２０１４−３１６０５号公報
【特許文献７】再表２００６／００１３８５号公報
【発明の概要】
【発明が解決しようとする課題】
【００１６】
伝動ベルトを製造する際に母材ゴムに埋設して使用するゴム補強用ガラス繊維には、母材ゴムとの接着性を改善するための被覆材がストランドに塗布被覆されたものが用いられる。
【００１７】
母材ゴムが、クロロプレンゴムの場合は、ゴム補強用ガラス繊維は、レゾルシノール−ホルムアルデヒド縮合物やモノヒドロキシベンゼン−ホルムアルデヒド縮合物などのヒドロキシベンゼン類−ホルムアルデヒド縮合物類とゴムラテックスを含む1次被覆層の組成の工夫により、母材ゴムとの接着性が得られている。しかし、該ゴム補強用ガラス繊維が、ゴムに埋設されるまで長期に保存された場合、クロロプレンゴムとの接着性が経時的に低下する場合があった（特許文献１及び６）。
【００１８】
また、母材ゴムが、水素化ニトリルゴムの場合は、前記1次処理のみでは母材ゴムとの十分な接着性は得られておらず、1次被覆層の上に更なる被覆層（２次被覆層）を施すことにより接着性を高める必要があった。（特許文献２〜５）。接着性を高めなければ、当然、伝動ベルトの耐水性及び耐熱性を高めることはできない。そのため、水素化ニトリルゴム補強用ガラス繊維の製造は、２回の被覆処理工程が必要で、クロロプレンゴム補強用ガラス繊維と比較して、製造が煩雑であった。
【００１９】
そこで、本発明は、ガラス繊維や炭素繊維などの無機繊維に、１次被覆層のみを設けるだけで水素化ニトリルゴムと充分な接着力の得られるゴム補強用無機繊維を得るための水性塗布液を提供することを目的とする。さらに、該水性塗布液を塗布被覆した該ゴム補強用無機繊維と、該ゴム補強用無機繊維を芯線として埋設した伝動ベルト又はタイミングベルトを提供することを目的とする。
【課題を解決するための手段】
【００２０】
前記の問題を解決するために、本発明者らが鋭意検討した結果、モノヒドロキシベンゼン−ホルムアルデヒド縮合物又はレゾルシノール−ホルムアルデヒド縮合物から選ばれたヒドロキシベンゼン類−ホルムアルデヒド縮合物（Ａ）と、金属石鹸（Ｂ）と、アクリロニトリル−ブタジエン共重合体（Ｃ）及び／又は水素化アクリロニトリル−ブタジエン共重合体（Ｄ）と、を含有する無機繊維被覆用水性塗布液を塗布し、加熱乾燥させて被覆してなる被覆層を設けたゴム補強用無機繊維が、水素化ニトリルゴムを母材とする伝動ベルト又はタイミングベルト（以後、水素化ニトリル系ゴムベルトと記載する）の母材である水素化ニトリルゴムと優れた接着性を有し、水素化ニトリルゴムとの接着力を長期に亘って保持できること、すなわち長期に亘って接着力が低下しないことが分かった。
前記（Ａ）は、モノヒドロキシベンゼン−ホルムアルデヒド縮合物及びレゾルシノール−ホルムアルデヒド縮合物のどちらを用いても水素化ニトリルゴムと高い接着性を得ることができる。前記塗布液中に少なくとも、前記（Ｃ）又は前記（Ｄ）のどちらかを含ませることにより水素化ニトリルゴムとの初期接着力が向上する。
ここで発明者らは、前記（Ａ）と前記（Ｃ）及び／又は前記（Ｄ）を含む水性塗布液に対して、さらに金属石鹸（Ｂ）として知られる添加剤を共存させて得られた「金属石鹸（Ｂ）を含有する前記無機繊維被覆用水性塗布液」を無機繊維に塗布し、加熱乾燥させて被覆層とすることを試みた。その結果、得られた被覆層によれば、該被覆層の上に、従来技術のクロロスルホン化ポリエチレンなどの塩素化合物ポリマーを主成分とする２次被覆層を施さなくても水素化ニトリルゴムとの接着力を発現し、また、前記被覆層を形成したゴム補強用無機繊維を母材ゴムに埋設する前に長期に亘って保存（例えば、前記被覆層を形成して、常温で９０日間）しても、接着力が低下しないという、驚くべき知見が得られた。
【００２１】
即ち、本発明は、（１）水素化ニトリル系ゴムベルトに埋設するゴム補強用無機繊維に被覆層を設けるための無機繊維被覆用水性塗布液であって、該塗布液に前記（Ａ）と、前記（Ｂ）と、前記（Ｃ）及び／又は前記（Ｄ）とを含有することを特徴とする無機繊維被覆用水性塗布液である。
【００２２】
本発明の無機繊維覆用塗布液において、含有物である前記（Ａ）と、前記（Ｃ）及び／又は前記（Ｄ）とから成る組成物（以下、「塗布液組成物（イ）」という）に前記（Ｂ）を含有させ、前記塗布組成物（イ）と前記（Ｂ）との組成比を調整することで、ゴム補強用無機繊維と母材である水素化ニトリルゴムに好ましい接着力を得るとともに接着力を持続させ、耐熱性及び耐水性をバランスよく合わせ持たせることが可能となった。
即ち、本発明は、（２）前記（Ａ）、（Ｃ）及び（Ｄ）を合わせた質量（以下、「塗布液組成物（イ）の全質量」という）を１００％基準とする質量百分率で表して、前記（Ｂ）を、Ｂ／（Ａ＋Ｃ＋Ｄ）＝０．１〜４５質量％の範囲で含有することを特徴とする前記の無機繊維被覆用水性塗布液である。
さらに、本発明は、（３）前記塗布液組成物（イ）の全質量中の前記（Ａ）、（Ｃ）及び（Ｄ）を合わせた質量を１００％基準とする質量百分率で表して、前記（Ａ）を、Ａ／（Ａ＋Ｃ＋Ｄ）＝１〜１５質量％の範囲で含有することを特徴とする前記の無機繊維被覆用水性塗布液である。
【００２３】
また、前記（Ａ）と、前記（Ｂ）と、前記（Ｃ）及び／又は前記（Ｄ）とを含有する前記無機繊維被覆用水性塗布液に、さらにビニルピリジン−スチレン−ブタジエン共重合体（Ｅ）を加えた該無機繊維被覆用水性塗布液を塗布被覆してなる被覆層を設けたゴム補強用無機繊維は、母材である水素化ニトリルゴムと優れた接着性を有し、水素化ニトリルゴムとの接着力を長期に亘って保持できる（接着力が低下しない）ことに加え、被覆層に粘着性が付与され、ゴム補強用無機繊維を構成するフィラメント間の密着性が向上し、多数のフィラメントから構成されるゴム補強用無機繊維の一体感が向上すると共にゴム補強用無機繊維の柔軟性も向上することが分かった。
【００２４】
さらに、前記無機繊維被覆用水性塗布液においても、更に前記被覆層の上に、従来技術のクロロスルホン化ポリエチレンなどの塩素化合物ポリマーを主成分とする被覆層を施さなくても水素化ニトリルゴムとの接着力を発現し、また、前記ゴム補強用無機繊維を母材ゴムに埋設する前に長期に亘って保存しても、接着力が実質的に低下しない。
【００２５】
即ち、本発明は、（４）前記（Ａ）と、前記（Ｂ）と、前記（Ｃ）及び／又は前記（Ｄ）とを含有する前記無機繊維被覆用水性塗布液に、さらに、前記（Ｅ）を含有することを特徴とする無機繊維被覆用水性塗布液である。
【００２６】
また、本発明の無機繊維覆用塗布液において、含有物である前記（Ａ）と、前記（Ｅ）と、前記（Ｃ）及び／又は前記（Ｄ）とからなる組成物（以下、「塗布液組成物（ロ）」という）に前記（Ｂ）を含有させ、前記塗布組成物（ロ）と前記（Ｂ）との組成比を調整することで、ゴム補強用無機繊維と母材である水素化ニトリルゴムに好ましい接着力を得るとともに接着力を持続させ、耐熱性及び耐水性をバランスよく合わせ持たせることが可能となった。
即ち、本発明は、（５）前記（Ａ）、（Ｃ）、（Ｄ）及び（Ｅ）を合わせた質量（以下「塗布液組成物（ロ）の全質量という」を１００％基準とする質量百分率で表して、前記（Ｂ）を、Ｂ／（Ａ＋Ｃ＋Ｄ＋Ｅ）＝０．１〜４５質量％の範囲で含有することを特徴とする上記（４）に記載の無機繊維被覆用水性塗布液である。
【００２７】
さらに、本発明は、（６）前記塗布液組成物（ロ）の全質量中の前記（Ａ）を、Ａ／（Ａ＋Ｃ＋Ｄ＋Ｅ）＝１〜１５質量％と、前記（Ｅ）を、Ｅ／（Ａ＋Ｃ＋Ｄ＋Ｅ）＝２５〜８０質量％との範囲で含有することを特徴とする上記（４）又は（５）に記載の無機繊維被覆用水性塗布液である。
【００２８】
このように、多数本の無機繊維フィラメントにシランカップリング剤及び樹脂等を含有する集束剤を塗布し、乾燥させた後に集束させたストランド（集束剤を処理した無機繊維ストランド）に、前記塗布液組成物からなる被覆層を設けたゴム補強用無機繊維が水素化ニトリルゴムと優れた接着性を有することがわかった。
【００２９】
また、本発明は、（７）前記の無機繊維被覆用水性塗布液を、集束剤を処理した無機繊維ストランドに塗布し加熱して乾燥させることによって被覆層を設ける工程を含むことを特徴とするゴム補強用無機繊維の製造方法である。
【００３０】
また、本発明は、（８）集束剤を処理した無機繊維ストランドに塗布した前記の無機繊維被覆用水性塗布液を、温度１５０〜３５０℃で加熱して乾燥させる工程を含む上記（７）に記載のゴム補強用無機繊維の製造方法である。
【００３１】
また、本発明は、（８）前記のゴム補強用無機繊維が水素化ニトリルゴムに埋設されてなることを特徴とする伝動ベルトである。
【００３２】
さらに、本発明は、（９）前記のゴム補強用無機繊維が水素化ニトリルゴムに埋設されてなることを特徴とする自動車用タイミングベルトである。
【発明の効果】
【００３３】
本発明による無機繊維被覆用水性塗布液を塗布し、加熱乾燥して無機繊維ストランドに被覆層を設けてなるゴム補強用無機繊維は、２次被覆層を設けないで水素化ニトリルゴムへ埋設した際に、ゴム補強用無機繊維と水素化ニトリルゴムとの接着強さが優れる。また、２次被覆層を設けないで水素化ニトリルゴムへ芯線として埋設して伝動ベルトとした際に、優れた耐熱性、耐水性をバランスよく合わせ持たせ、伝動ベルトの耐久性に優れる。さらに、前記ゴム補強用無機繊維が水素化ニトリルゴムに埋設されるまでの時間が長くなっても、前記ゴム補強用無機繊維と水素化ニトリルゴムとの接着性が経時的に低下しない。
【００３４】
また、該ゴム補強用無機繊維は、水素化ニトリルゴムに埋設する前に長期に保存した後に、２次被覆層を設けないで水素化ニトリルゴムに埋設しても接着力の低下がみられない。
【発明を実施するための形態】
【００３５】
本発明は、具体的には、無機繊維フィラメントを撚り合わせて集束材にて集束させてなるストランドに被覆層を設けゴム補強用無機繊維を得る際、被覆層を設けるための無機繊維被覆用水性塗布液及びそれを用いたゴム補強用無機繊維、該ゴム補強用無機繊維を補強のために芯線として埋め込んだゴム製の伝動ベルト又はタイミングベルトに関する。
【００３６】
特に、水素化ニトリル系ゴムベルトに埋設し補強を行うためのゴム補強用無機繊維に被覆層を設けるための無機繊維被覆用水性塗布液及びそれを用いたゴム補強用無機繊維、該ゴム補強用無機繊維を補強のために芯線として埋め込んだゴム製の伝動ベルト又はタイミングベルトに関する。
【００３７】
本発明は、水素化ニトリル系ゴムベルトに埋設するゴム補強用無機繊維に被覆層を設けるための無機繊維被覆用水性塗布液であって、塗布液組成物（イ）と前記（Ｂ）とを、又は、塗布液組成物（ロ）と前記（Ｂ）とを含有することを特徴とする無機繊維被覆用水性塗布液である。
【００３８】
尚、本発明の無機繊維被覆用水性塗布液を調製する際は、前記（Ａ）は水溶液として、前記（Ｃ）、（Ｄ）及び（Ｅ）はエマルジョンとして、前記（Ｂ）は水分散液や乳化液として用いる。
【００３９】
本発明の無機繊維被覆用水性塗布液において含有物である、前記塗布液組成物の組成比を調整することで、ゴム補強用無機繊維と母材である水素化ニトリルゴムとの好ましい接着力を得、耐熱性及び耐水性を合わせ持たせることが可能となった。また、該ゴム補強用無機繊維が、ゴムに埋設されるまで長期に保存されても水素化ニトリルゴムとの接着性が経時的に低下しない被覆層を与えることが可能となった。
【００４０】
本発明の塗布液は、ガラス繊維、炭素繊維などの無機繊維に適用できるが、以下、ガラス繊維を使用する場合を具体例として説明する。
【００４１】
先ず、無機繊維被覆用水性塗布液の組成について説明する。
【００４２】
前記塗布液組成物の全質量中の前記（Ａ）は、モノヒドロキシベンゼン−ホルムアルデヒド縮合物及びレゾルシノール−ホルムアルデヒド縮合物のどちらを用いても水素化ニトリルゴムと高い接着を得ることができるが、モノヒドロキシベンゼン−ホルムアルデヒド縮合物を用いた方が、ゴム補強用ガラス繊維の耐熱性、耐水性が優れ、好ましい。
【００４３】
前記塗布液組成物（イ）の全質量中の前記（Ａ）は、１〜１５質量％が好ましい。無機繊維被覆用水性塗布液中の前記（Ａ）の含有が１質量％より少なくても水素化ニトリルゴムとの接着力を得るが、ゴム補強用ガラス繊維を埋設した伝動ベルト又は自動車用タイミングベルトの耐熱性及び機械的耐久性の程度が相対的に低くなる。また、前記（Ａ）の含有が、１５質量％を超えても、ゴム補強用ガラス繊維と水素化ニトリルゴムの接着力が高くならない。より好ましくは２〜１０質量％である。さらに好ましくは３〜８質量％である。
また、前記塗布液組成物（イ）の全質量中の前記（Ｃ）及び／又は前記（Ｄ）を、８５〜９９質量％が好ましい。無機繊維被覆用水性塗布液中に少なくとも、前記（Ｃ）又は前記（Ｄ）のどちらかが含まれていればよく、無機繊維被覆用水性塗布液中の前記（Ｃ）及び／又は前記（Ｄ）が、８５質量％より少なくなると、被覆層を設けたゴム補強用ガラス繊維と水素化ニトリルゴムとの初期接着力が低くなる。また、前記（Ｃ）及び／又は前記（Ｄ）が、９９質量％を超えると、被覆層が硬くなり、柔軟性が低くなる。より好ましくは８８〜９５質量％である。
【００４４】
また、前記塗布液組成物（イ）質量を基準にしての前記（Ｂ）を、０．１〜４５質量％が好ましい。無機繊維被覆用水性塗布液中の前記（Ｂ）の含有が０．１質量％より少なくても、本発明の効果はあるが、その効果の程度が相対的に小さくなる。一方、４５質量％を超えると、経済的ではない上、ゴム補強用ガラス繊維が硬くなり、柔軟性が低下する場合がある。より好ましくは２〜２０質量％、さらに好ましくは３〜１０質量％の範囲にあると、（Ｂ）の使用量が最小限に抑えられるため、被覆層の柔軟性が最大限に保たれる上に、２次被覆層を必要とせず、かつ、接着力が経時的に低下し難いという本発明の効果も発揮されやすい。
【００４５】
即ち、本発明は、無機繊維被覆用水性塗布液に前記塗布液組成物(イ) の全質量中の前記（Ａ）を、１〜１５質量％と、前記（Ｃ）及び／又は、前記（Ｄ）を、８４〜９９質量％との範囲で含有し、前記（Ｂ）を、前記塗布液組成物(イ)質量を基準にして０．１〜４５質量％との範囲で含有することを特徴とする上記の無機繊維被覆用水性塗布液である。
又は、前記塗布液組成物（ロ）の全質量中の前記（Ａ）は、１〜１５質量％が好ましい。無機繊維被覆用水性塗布液中の前記（Ａ）の含有が１質量％より少なくても水素化ニトリルゴムとの接着力を得るが、ゴム補強用ガラス繊維を埋設した伝動ベルト又は自動車用タイミングベルトの耐熱性及び機械的耐久性の程度が相対的に低くなる。また、前記（Ａ）の含有が、１５質量％を超えても、ゴム補強用ガラス繊維と水素化ニトリルゴムの接着力が高くならない。より好ましくは２〜１０質量％である。さらに好ましくは３〜８質量％である。
【００４６】
また、前記塗布液組成物（ロ）の全質量中の前記（Ｅ）は、２５〜８０質量％が好ましい。無機繊維被覆用水性塗布液中の前記（Ｅ）の含有が２５質量％より少なくなると、ゴム補強用ガラス繊維の柔軟性及び機械的耐久性が低くなる。無機繊維被覆用水性塗布液中の前記（Ｅ）の含有が８０質量％を超えると、ゴム補強用ガラス繊維と水素化ニトリルゴムの接着力が低くなる。より好ましくは３０〜７０質量％である。さらに好ましくは４０〜６０質量％である。
【００４７】
また、前記塗布液組成物（ロ）の全質量中の前記（Ｃ）及び／又は前記（Ｄ）を、１０〜７０質量％が好ましい。無機繊維被覆用水性塗布液中に少なくとも、前記（Ｃ）又は前記（Ｄ）のどちらかが含まれていればよく、無機繊維被覆用水性塗布液中の前記（Ｃ）及び／又は前記（Ｄ）が、１０質量％より少なくなると、被覆層を設けたゴム補強用ガラス繊維と水素化ニトリルゴムとの初期接着力が低くなる。また、前記（Ｃ）及び／又は前記（Ｄ）が、７０質量％を超えると、被覆層が硬くなり、柔軟性が低くなる。より好ましくは２０〜６５質量％である。さらに好ましくは３０〜５５質量％である。
【００４８】
また、前記塗布液組成物（ロ）質量を基準にしての前記（Ｂ）を、０．１〜４５質量％が好ましい。無機繊維被覆用水性塗布液中の前記（Ｂ）の含有が０．１質量％より少なくても、本発明の効果はあるが、その効果の程度が相対的に小さくなる。一方、４５質量％を超えると、経済的ではない上、ゴム補強用ガラス繊維が硬くなり、柔軟性が低下する場合がある。より好ましくは２〜２０質量％、さらに好ましくは３〜１０質量％の範囲にあると、（Ｂ）の使用量が最小限に抑えられるため、被覆層の柔軟性が最大限に保たれる上に、２次被覆層を必要とせず、かつ、接着力が経時的に低下し難いという本発明の効果も発揮されやすい。
【００４９】
即ち、本発明は、無機繊維被覆用水性塗布液に前記塗布液組成物（ロ) の全質量中の前記
（Ａ）を、１〜１５質量％と、前記（Ｅ）を、２５〜８０質量％と、前記（Ｃ）及び／又は、前記（Ｄ）を、１０〜７０質量％との範囲で含有し、前記（Ｂ）を、前記塗布液組成物(ロ)質量を基準にして０．１〜４５質量％との範囲で含有することを特徴とする上記の無機繊維被覆用水性塗布液である。
【００５０】
本発明の無機繊維被覆用水性塗布液には、老化防止剤、ｐＨ調整剤、安定剤等を含有させても良い。老化防止剤にはジフェニルアミン系化合物、ｐＨ調整剤にはアンモニア水が挙げられる。
【００５１】
無機繊維被覆用水性塗布液のｐＨは８以上に保つのが好ましい。ｐＨが８より小さいと、無機繊維被覆用水性塗布液が不安定となり沈殿物が生じる。ｐＨ調整剤にはアンモニア水を用いるのが好ましい。これは、ガラス繊維に無機繊維被覆用水性塗布液を塗布後、加熱乾燥させるときに、アンモニアが散逸し、被覆層に残留しないために好ましい。ｐＨ調整剤に水酸化ナトリウムや水酸化カリウムを用いると、加熱乾燥させても被覆層中に該ｐＨ調整剤が残留し、無機繊維被覆用水性塗布液が塗布乾燥されたゴム補強用ガラス繊維の引張強さが低下する。また、無機繊維被覆用水性塗布液の所望の固形分濃度に調整するために、適宜、水を加える。
【００５２】
無機繊維被覆用水性塗布液を、ガラス繊維に塗布乾燥して、ガラス繊維表面に被覆層を設けてゴム補強用ガラス繊維を得る方法は特に限定されるものではなく、通常当業者が実施できる方法を適宜用いればよい。例えば、無機繊維被覆用水性塗布液中に、所定本数束ねたガラス繊維を屈曲走行させて、無機繊維被覆用水性塗布液の塗布を強制的に行った後、ガラス繊維に付着した過剰の無機繊維被覆用水性塗布液を拭った後、加熱乾燥させる等の手段で行い、ガラス繊維の表面に被覆層を設けてゴム補強用ガラス繊維を得る。加熱乾燥条件としては、例えば、温度１５０〜３５０℃で１０〜１２０秒間熱風加熱する。この、加熱条件を外れた場合、水素化ニトリル系ゴムベルトに埋設したとき、ゴム補強用ガラス繊維とマトリックスゴムとの接着性が充分に発現しない場合がある。中でも特に好ましい温度は２００〜３００℃である。
【００５３】
また、本発明は、水素化ニトリル系ゴムベルトに埋設するゴム補強用ガラス繊維であって、複数本のガラス繊維フィラメントを集束させたストランドに、前記塗布液組成物（イ)と前記（Ｂ）、又は、前記塗布液組成物（ロ)と前記（Ｂ）を含有する被覆層を設けてなることを特徴とするゴム補強用ガラス繊維である。
【００５４】
該塗布層は、前記発明の無機繊維被覆用水性塗布液を、通常当業者が実施する方法で塗布乾燥させて形成させたものである。該無機繊維被覆用水性塗布液の各成分の含有割合のままに、ゴム補強用ガラス繊維の被覆層が形成される。該被覆層のゴム補強用ガラス繊維に対する質量割合である付着量は、１２〜２５質量％の範囲で形成されるのが好ましい。この範囲を外れると、ゴム補強用ガラス繊維の屈曲疲労性が低下することがある。
【００５５】
無機繊維被覆用水性塗布液がガラス繊維に塗布乾燥されて設けられたゴム補強用ガラス繊維の被覆層は、ほぼ無機繊維被覆用水性塗布液の組成通りとなるので、ゴム補強用ガラス繊維の被覆層の組成について説明は割愛する。
【００５６】
本発明の無機繊維被覆用水性塗布液をガラス繊維に塗布乾燥し、その上に更なる被覆層（２次被覆層）を施しても、該２次被覆層の組成が適正であれば、母材ゴムとの高い接着性は維持され、耐熱性及び耐水性も良好である。例えば、クロロスルホン化ポリエチレンなどのハロゲン含有ポリマーとイソシアネート化合物を含む２次被覆層を施しても良好な接着性、耐熱性及び耐水性は維持される。
【００５７】
本発明のゴム補強用ガラス繊維を水素化ニトリルゴムに埋設し、種々の形態や大きさの伝動ベルト又はタイミングベルトに成形して使用する。伝動ベルト又はタイミングベルトへの成形時には加熱し、その際に加硫硬化を行う。
【００５８】
本発明の無機繊維被覆用水性塗布液及びそれを用いたゴム補強用無機繊維に使用するモノヒドロキシベンゼン−ホルムアルデヒド縮合物又はレゾルシノール−ホルムアルデヒド縮合物から選ばれたヒドロキシベンゼン類−ホルムアルデヒド縮合物（Ａ）、金属石鹸（Ｂ）アクリロニトリル−ブタジエン共重合体（Ｃ）水素化アクリロニトリル−ブタジエン共重合体（Ｄ）及びビニルピリジン−スチレン−ブタジエン共重合体（Ｅ）について説明する。
【００５９】
モノヒドロキシベンゼン−ホルムアルデヒド縮合物（Ａ）としては、モノヒドロキシベンゼンに対するホルムアルデヒドのモル比が０．５〜３．０で、アルカリの存在下で反応させたレゾール型のモノヒドロキシベンゼン−ホルムアルデヒド縮合物（Ａ）を使用することが、固形分の析出なく、無機繊維被覆用水性塗布液を安定させる効果があるので好ましい。ホルムアルデヒドのモル比が０．５未満では、ゴム補強用ガラス繊維と水素化ニトリルゴムとの接着強さに劣り、３．０を越えると無機繊維被覆用水性塗布液がゲル化し易い。レゾール型のモノヒドロキシベンゼン−ホルムアルデヒド縮合物（Ａ）を用いることで、無機繊維被覆用水性塗布液の液安定性が向上する。尚、前記アルカリとしては、水酸化リチウム、水酸化ナトリウム、水酸化カリウム、水酸化マグネシウム、水酸化カルシウム、又は水酸化バリウム等が挙げられる。
【００６０】
レゾルシノール−ホルムアルデヒド縮合物（Ａ）としては、レゾルシノールに対するホルムアルデヒドのモル比が０．５〜３．０で、アルカリの存在下で反応させたレゾール型のレゾルシノール−ホルムアルデヒド縮合物（Ａ）を使用することが、固形分の析出なく、無機繊維被覆用水性塗布液を安定させる効果があるので好ましい。ホルムアルデヒドのモル比が０．５未満では、ゴム補強用ガラス繊維と水素化ニトリルゴムとの接着強さに劣り、３．０を越えると無機繊維被覆用水性塗布液がゲル化し易い。
【００６１】
モノヒドロキシベンゼン−ホルムアルデヒド縮合物（Ａ）には、工業用フェノール樹脂として市販されている群栄化学工業株式会社製、商品名、レジトップ、型番ＰＬ−４６６７が挙げられる。
【００６２】
レゾルシノール−ホルムアルデヒド縮合物（Ａ）には、工業用レゾルシノール−ホルムアルデヒド樹脂として市販されている住友化学株式会社製、商品名、スミカノール、型番７００（Ｓ）が挙げられる。
【００６３】
金属石鹸（Ｂ ）は、長鎖脂肪酸と、ナトリウム又はカリウム以外の金属塩の総称である。例えば、ステアリン酸リチウム 、ステアリン酸マグネシウム、ステアリン酸カルシウム、ステアリン酸バリウム、ステアリン酸亜鉛、１２−ヒドロキシステアリン酸カルシウム、ラウリン酸カルシウム、ラウリン酸バリウム、ラウリン酸亜鉛、リシノール酸カルシウム、リシノール酸バリウム、リシノール酸亜鉛、オクチル酸亜鉛、オクチル酸カルシウム、オクチル酸カリウム、ナフテン酸亜鉛、ナフテン酸カルシウム 、ナフテン酸リチウム、ナフテン酸マグネシウムが揚げられる。これらの中でも、カルシウム塩及び亜鉛塩の金属石鹸は入手が容易であるばかりではなく、本発明の効果も大きいため、特に好ましい。中でも、１２−ヒドロキシステアリン酸カルシウム及びステアリン酸亜鉛は本発明の実施に際して、特に好ましい金属石鹸である。本発明では、これらの中から、単独、もしくは、数種類を合わせて使用する。これら金属石鹸は水に不溶であるため、水に分散や乳化した状態で使用される。
【００６４】
例えば、１２−ヒドロキシステアリン酸カルシウム水分散液として、日東化成工業株式会社製、商品名ＣＳＥ−６（固形分４５質量％）、ステアリン酸亜鉛水分散液として、日東化成工業株式会社製、商品名ＺＳＥ−２（固形分５０質量％）などが挙げられる。
【００６５】
アクリロニトリル−ブタジエン共重合体（Ｃ）は、エマルジョンとして、日本ゼオン株式会社製、商品名Ｎｉｐｏｌ Ｌ１５６１、Ｎｉｐｏｌ Ｌ１５６２（固形分４１質量％）などが挙げられる。
【００６６】
水素化アクリロニトリル−ブタジエン共重合体（Ｄ）は、エマルジョンとして、日本ゼオン株式会社製、商品名、２２３０−ＬＸ、（固形分４０質量％）などが挙げられる。
【００６７】
また、本発明のゴム補強用ガラス繊維の被覆層には、老化防止剤、安定剤等を含有させても良い。老化防止剤にはジフェニルアミン系化合物が挙げられる。無機繊維被覆用水性塗布液のｐＨ調整剤に、アンモニア水を用いると、ガラス繊維に無機繊維被覆用水性塗布液を塗布後、加熱乾燥させるときに、アンモニアが散逸し、被覆層に残留しない。
【００６８】
ビニルピリジン−スチレン−ブタジエン共重合体（Ｅ）には、ビニルピリジン：スチレン：ブタジエンの比が、質量比で１０〜３５：１０〜４０：２５〜８０の範囲で重合させてなるビニルピリジン−スチレン−ブタジエン共重合体（Ｅ）を用いることが好ましく、該ビニルピリジン−スチレン−ブタジエン共重合体（Ｅ）として、日本エイアンドエル株式会社製、商品名、ピラテックス（固形分４１質量％）や、日本エイアンドエル株式会社製、商品名、ピラテックスＬＢ（固形分４１質量％）が挙げられる。
【００６９】
前記被覆層を設けてなる本発明のゴム補強用ガラス繊維は、種々の母材ゴム、特に水素化ニトリルゴム等の耐熱ゴムに埋設し伝動ベルトとすると、ゴム補強用ガラス繊維と母材ゴムの優れた接着性が得られ、本発明のゴム補強用ガラス繊維は伝動ベルトの補強材として有効に働く。さらに、本発明のゴム補強用ガラス繊維を埋設させてなる伝動ベルトは、高温多湿の環境下における長時間の屈曲走行において、被覆層がゴム補強用ガラス繊維と母材ゴムとの初期の接着強さを持続することで、寸法安定性に優れ、優れた耐熱性及び耐水性を合わせ持たせる。
【００７０】
本発明のゴム補強用無機繊維に用いるガラス繊維フィラメントの材料には、アルミノホウケイ酸ガラスであるＥガラス、または高強度ガラス繊維フィラメントとしてのＳガラス、炭素繊維等が好適に使用される。
【００７１】
Ｅガラスの組成は、例えば、質量％で表して、ＳｉＯ２  ５３％、Ａｌ２Ｏ３  １５％、ＣａＯ  ２１％、ＭｇＯ  ２％、Ｂ２Ｏ３  ８％、Ｎａ２Ｏ＋Ｋ２Ｏ  ０．３％、残部０．７％であり、Ｓガラスの組成は、例えば、質量％で表して、ＳｉＯ２  ６４％、Ａｌ２Ｏ３  ２５％、ＭｇＯ  １０％、Ｎａ２Ｏ＋Ｋ２Ｏ  ０．３％、残部０．７％である（影山 尚義著「硝子長繊維」影山技術士事務所  昭和５１年８月１日発行、３頁の表１よ
り引用）。
【００７２】
Ｓガラス繊維はＥガラス繊維に比較して、引っ張り強さが３５％程大きく、弾性係数が２０％程高く、Ｓガラスを使用した高強度ガラス繊維フィラメントを用いたゴム補強用ガラス繊維を埋設した伝動ベルトは、Ｅガラスを使用した通常のガラス繊維フィラメントを用いたゴム補強用ガラス繊維を埋設した伝動ベルトに比較して、引っ張り強さが１０％〜２０％大きい。
【００７３】
なお、本発明の無機繊維被覆用水性塗布液は、前記のガラス繊維のみではなく、炭素繊維に塗布被覆してゴム補強用炭素繊維にしても、種々の母材ゴム、特に水素化ニトリルゴム等の耐熱ゴムに埋設し伝動ベルトとすると、該ゴム補強用炭素繊維と母材ゴムの優れた接着性が得られ、該ゴム補強用炭素繊維は伝動ベルトの補強材として有効に働く。さらに、該ゴム補強用炭素繊維を埋設させてなる伝動ベルトは、高温多湿の環境下における長時間の屈曲走行において、被覆層がゴム補強用ガラス繊維と母材ゴムとの初期の接着強さを持続することで、寸法安定性に優れ、優れた耐熱性及び耐水性を合わせ持たせる。
【００７４】
尚、本発明において、伝動ベルトとは、エンジン、その他機械を運転するために、エンジン、モーター等の駆動源の駆動力を伝えるベルトのことであり、かみ合い伝動で駆動力を伝える歯付きベルト、摩擦伝動で駆動力を伝えるＶベルトが挙げられる。自動車用伝動ベルトとは自動車のエンジンルーム内で用いられる耐熱性及び耐水性の前記伝動ベルトのことである。タイミングベルトとは、前記自動車用伝動ベルトの中で、カムシャフトを有するエンジンにおいて、クランクシャフトの回転をタイミングギヤに伝えカムシャフトを駆動させ、バルブの開閉を設定されたタイミングで行うための、プーリーの歯とかみ合う歯を設けた歯付きベルトのことである。自動車用伝動ベルトには、エンジンの熱に対する耐熱性と雨天走行における耐水性が必要であり、長時間の屈曲走行後において、引っ張り強さを持続し寸法安定性に優れていること、即ち、耐熱性、耐水性が要求される。
【実施例】
【００７５】
モノヒドロキベンゼン−ホルムアルデヒド縮合物（Ａ）と金属石鹸（Ｂ）とアクリロニトリル−ブタジエン共重合体（Ｃ）と水素化アクリロニトリル−ブタジエン共重合体（Ｄ）を含有することを特徴とする無機繊維被覆用水性塗布液を塗布乾燥させて被覆層を設けた本発明のゴム補強用ガラス繊維（実施例１及び１４〜１７）と、モノヒドロキシベンゼン−ホルムアルデヒド縮合物又はレゾルシノール−ホルムアルデヒド縮合物から選ばれたヒドロキシベンゼン類−ホルムアルデヒド縮合物（Ａ）とビニルピリジン−スチレン−ブタジエン共重合体（Ｅ）と金属石鹸（Ｂ）とアクリロニトリル−ブタジエン共重合体（Ｃ）及び／又は水素化アクリロニトリル−ブタジエン共重合体（Ｄ）を含有することを特徴とする無機繊維被覆用水性塗布液を塗布乾燥させて被覆層を設けた本発明のゴム補強用ガラス繊維（実施例２〜１３）を作製した。
【００７６】
次いで、本発明の範疇にないゴム補強用ガラス繊維を作製した（比較例１〜４）。
【００７７】
これら本発明のゴム補強用ガラス繊維（実施例１〜１５）、本発明の範疇にないゴム補強用ガラス繊維（比較例１〜４）の水素化ニトリルゴムに対する接着強さ評価試験を行い、評価結果を比較した。
【００７８】
また、これら本発明のゴム補強用ガラス繊維（実施例１〜１５）、本発明の範疇にないゴム補強用ガラス繊維（比較例１〜４）の引張り強さを測定し、強度結果を比較した。
【００７９】
以下、実施例に基づいて本発明をより具体的に説明する。
【００８０】
実施例１
（無機繊維被覆用水性塗布液の調製）
モノヒドロキシベンゼン−ホルムアルデヒド縮合物（Ａ）とアクリロニトリル−ブタジエン共重合体（Ｃ）のエマルジョンと水素化アクリロニトリル−ブタジエン共重合体（Ｄ）のエマルジョンと金属石鹸（Ｂ）の水分散液とにアンモニア水と水を添加し、本発明の無機繊維被覆用水性塗布液を調製した。
詳しくは、市販の前記（Ａ）の水溶液（群栄化学工業株式会社製、商品名、レジトップ、型番ＰＬ−４６６７、固形分５０質量％、実施例において以下使用する）を濃度１質量％の水酸化ナトリウム水溶液で２倍の質量割合で希釈した前記（Ａ）の水溶液（固形分２５質量％）を用いた。
当該前記（Ａ）の水溶液、５０質量部と、前記（Ｃ）のエマルジョン（日本ゼオン株式会社製、商品名、二ポールＬ１５７７Ｋ、固形分３８質量％）、２９６質量部と、前記（Ｄ）のエマルジョン（日本ゼオン株式会社製、商品名、２２３０−ＬＸ、固形分４０質量％）２８１質量部と、１２−ヒドロキシステアリン酸カルシウム（Ｂ）の水分散液（日東化成工業社製、製品名ＣＳＥ−６、固形分、４５質量％）、２８質量部と、ｐＨ調整剤としてアンモニア水（濃度、２５質量％）、２０質量部を加え、全体として１０００質量部になるように水を添加し、無機繊維被覆用水性塗布液を調製した。
【００８１】
前記無機繊維被覆用水性塗布液を蒸発皿に採取し、１１０℃で２時間加熱して水分を蒸発させ、残差の質量を測定し、採取した該無機繊維被覆用水性塗布液の質量に対する残差の質量を質量百分率で表して、詰まり、水性塗布液の固形分として２５質量％であった。
【００８２】
前記無機繊維被覆用水性塗布液のｐＨ（水性塗布液のｐＨ）は、ｐＨメーター（堀場製作所社製、型番Ｂ−２１２）で測定したところ９．８であった。
【００８３】
無機繊維被覆用水性塗布液中の各成分の含有割合は、前記（Ａ）と前記（Ｃ）と前記（Ｄ）とを合わせた質量を１００％基準とする質量百分率で表して、前記（Ａ）が、Ａ／（Ａ＋Ｃ＋Ｄ）＝５質量％、前記（Ｂ）が、Ｂ／（Ａ＋Ｃ＋Ｄ）＝５質量％、前記（Ｃ）が、Ｃ／（Ａ＋Ｃ＋Ｄ）＝４７質量％、前記（Ｄ）が、Ｄ／（Ａ＋Ｃ＋Ｄ）＝４７質量％である。尚、無機繊維被覆用水性塗布液中の前記（Ａ）と前記（Ｃ）と前記（Ｄ）と前記（Ｂ）の質量は固形分濃度から固形分に換算して求めた。ほぼ、このままの含有割合でゴム補強用ガラス繊維の被覆層となる。
（ゴム補強用ガラス繊維の作製）
径９μｍのガラス繊維フィラメントを、シランカップリング剤及び樹脂を含有する集束剤を用い２００本集束させたストランド３本を引き揃えた後、前述の手順で作製した無機繊維被覆用水性塗布液を塗布し、その後、温度２８０℃で、２２秒間乾燥させて被覆層を設け、１本のゴム補強用ガラス繊維を作製した。この時の固形分付着率、即ち、被覆層の質量割合である付着量は、ゴム補強用ガラス繊維の全質量に対して１５質量％であった。
【００８４】
実施例２
（無機繊維被覆用水性塗布液の調製）
モノヒドロキシベンゼン−ホルムアルデヒド縮合物（Ａ）とビニルピリジン−スチレン−ブタジエン共重合体（Ｅ）のエマルジョンとアクリロニトリル−ブタジエン共重合体（Ｃ）のエマルジョンと金属石鹸（Ｂ）の水分散液とにアンモニア水と水を添加し、本発明の無機繊維被覆用水性塗布液を調製した。
【００８５】
詳しくは、市販の前記（Ａ）の水溶液（群栄化学工業株式会社製、商品名、レジトップ、型番ＰＬ−４６６７、固形分５０質量％、実施例において以下使用する）を濃度１質量％の水酸化ナトリウム水溶液で２倍の質量割合で希釈した前記（Ａ）の水溶液（固形分２５質量％）を用いた。
当該前記（Ａ）の水溶液、５０質量部と、前記（Ｅ）のエマルジョン（日本エイアンドエル株式会社製、商品名、ピラテックス、固形分、４１質量％）、３０５質量部と、前記（Ｃ）のエマルジョン（日本ゼオン株式会社製、商品名、二ポールＬ１５７７Ｋ、固形分３８質量％）、２６３質量部と、１２−ヒドロキシステアリン酸カルシウム（Ｂ）の水分散液（日東化成工業社製、製品名ＣＳＥ−６、固形分、４５質量％）、２８質量部と、ｐＨ調整剤としてアンモニア水（濃度、２５質量％）、２０質量部を加え、全体として１０００質量部になるように水を添加し、無機繊維被覆用水性塗布液を調製した。
【００８６】
実施例１と同様に測定し、固形分は２５質量％、ｐＨは９．８であった。
【００８７】
無機繊維被覆用水性塗布液中の各成分の含有割合は、前記（Ａ）と前記（Ｅ）と前記（Ｃ）とを合わせた質量を１００％基準とする質量百分率で表して、前記（Ａ）が、Ａ／（Ａ＋Ｃ＋Ｅ）＝５質量％、前記（Ｂ）が、Ｂ／（Ａ＋Ｃ＋Ｅ）＝５質量％、前記（Ｃ）が、Ｃ／（Ａ＋Ｃ＋Ｅ）＝４２質量％、前記（Ｅ）が、Ｅ／（Ａ＋Ｃ＋Ｅ）＝５３質量％である。尚、無機繊維被覆用水性塗布液中の前記（Ａ）と前記（Ｅ）と前記（Ｃ）と前記（Ｂ）の質量は固形分濃度から固形分に換算して求めた。ほぼ、このままの含有割合でゴム補強用ガラス繊維の被覆層となる。
（ゴム補強用ガラス繊維の作製）
実施例１と同様なガラス繊維ストランドに、前述の手順で作製した無機繊維被覆用水性塗布液を塗布し、実施例１と同様な方法で被覆層を設け、１本のゴム補強用ガラス繊維を作製した。この時の固形分付着率、即ち、被覆層の質量割合である付着量は、ゴム補強用ガラス繊維の全質量に対して１６質量％であった。
実施例３
（無機繊維被覆用水性塗布液の調製）
モノヒドロキシベンゼン−ホルムアルデヒド縮合物（Ａ）とビニルピリジン−スチレン−ブタジエン共重合体（Ｅ）のエマルジョンとアクリロニトリル−ブタジエン共重合体（Ｃ）のエマルジョンと金属石鹸（Ｂ）の水分散液とにアンモニア水と水を添加し、本発明の無機繊維被覆用水性塗布液を調製した。
【００８８】
詳しくは、実施例２において、前記（Ｂ）の水分散液として１２−ヒドロキシステアリン酸カルシウム（Ｂ）の水分散液（日東化成工業社製、製品名ＣＳＥ−６、固形分、４５質量％）、２８質量部を、ステアリン酸亜鉛（Ｂ）の水分散液（日東化成工業社製、製品名ＺＳＥ−２、固形分、５０質量％）、２５質量部に代えて用いた以外、他の組成は実施例２と同じにして無機繊維被覆用水性塗布液を調製した。
【００８９】
実施例１と同様に測定し、固形分は２５質量％、ｐＨは９．８であった。
【００９０】
無機繊維被覆用水性塗布液中の各成分の含有割合は、前記（Ａ）と前記（Ｅ）と前記（Ｃ）とを合わせた質量を１００％基準とする質量百分率で表して、前記（Ａ）が、Ａ／（Ａ＋Ｃ＋Ｅ）＝５質量％、前記（Ｂ）が、Ｂ／（Ａ＋Ｃ＋Ｅ）＝５質量％、前記（Ｃ）が、Ｃ／（Ａ＋Ｃ＋Ｅ）＝４２質量％、前記（Ｅ）が、Ｅ／（Ａ＋Ｃ＋Ｅ）＝５３質量％である。尚、無機繊維被覆用水性塗布液中の前記（Ａ）と前記（Ｅ）と前記（Ｃ）と前記（Ｂ）の質量は固形分濃度から固形分に換算して求めた。ほぼ、このままの含有割合でゴム補強用ガラス繊維の被覆層となる。
（ゴム補強用ガラス繊維の作製）
実施例１と同様なガラス繊維ストランドに、前述の手順で作製した無機繊維被覆用水性塗布液を塗布し、実施例１と同様な方法で被覆層を設け、１本のゴム補強用ガラス繊維を作製した。この時の固形分付着率、即ち、被覆層の質量割合である付着量は、ゴム補強用ガラス繊維の全質量に対して１５質量％であった。
【００９１】
実施例４
（無機繊維被覆用水性塗布液の調製）
モノヒドロキシベンゼン−ホルムアルデヒド縮合物（Ａ）に、ビニルピリジン−スチレン−ブタジエン共重合体（Ｅ）のエマルジョンとアクリロニトリル−ブタジエン共重合体（Ｃ）のエマルジョンと金属石鹸（Ｂ）の水分散液とにアンモニア水と水を添加し、本発明の無機繊維被覆用水性塗布液を調製した。
【００９２】
詳しくは、実施例２において、前記（Ｂ）の水分散液として１２−ヒドロキシステアリン酸カルシウム（Ｂ）の水分散液（日東化成工業社製、製品名ＣＳＥ−６、固形分、４５質量％）、２８質量部を、オクチル酸亜鉛（Ｂ）（東栄化工社製、商品名ヘキサエート亜鉛２２％、金属含有量、２２質量％）、５７質量部に代えて用いた以外、他の組成は実施例２と同じにして無機繊維被覆用水性塗布液を調製した。
【００９３】
実施例１と同様に測定し、固形分は２５質量％、ｐＨは９．８であった。
【００９４】
無機繊維被覆用水性塗布液中の各成分の含有割合は、前記（Ａ）と前記（Ｅ）と前記（Ｃ）とを合わせた質量を１００％基準とする質量百分率で表して、前記（Ａ）が、Ａ／（Ａ＋Ｃ＋Ｅ）＝５質量％、前記（Ｂ）が、Ｂ／（Ａ＋Ｃ＋Ｅ）＝５質量％、前記（Ｃ）が、Ｃ／（Ａ＋Ｃ＋Ｅ）＝４２質量％、前記（Ｅ）が、Ｅ／（Ａ＋Ｃ＋Ｅ）＝５３質量％である。尚、無機繊維被覆用水性塗布液中の前記（Ａ）と前記（Ｅ）と前記（Ｃ）と前記（Ｂ）の質量は固形分濃度から固形分に換算して求めた。ほぼ、このままの含有割合でゴム補強用ガラス繊維の被覆層となる。
（ゴム補強用ガラス繊維の作製）
実施例１と同様なガラス繊維ストランドに、前述の手順で作製した無機繊維被覆用水性塗布液を塗布し、実施例１と同様な方法で被覆層を設け、１本のゴム補強用ガラス繊維を作製した。この時の固形分付着率、即ち、被覆層の質量割合である付着量は、ゴム補強用ガラス繊維の全質量に対して１６質量％であった。
【００９５】
実施例５
（無機繊維被覆用水性塗布液の調製）
モノヒドロキシベンゼン−ホルムアルデヒド縮合物（Ａ）に、ビニルピリジン−スチレン−ブタジエン共重合体（Ｅ）のエマルジョンと水素化アクリロニトリル−ブタジエン共重合体（Ｄ）のエマルジョンと金属石鹸（Ｂ）の水分散液とにアンモニア水と水を添加し、本発明の無機繊維被覆用水性塗布液を調製した。
【００９６】
詳しくは、実施例２において、前記（Ｃ）のエマルジョン（日本ゼオン株式会社製、商品名、二ポールＬ１５７７Ｋ、固形分３８質量％）、２６３質量部を前記（Ｄ）のエマルジョン（日本ゼオン株式会社製、商品名、２２３０−ＬＸ、固形分４０質量％）、２５０質量部に代えて用いた以外、他の組成は実施例２と同じにして無機繊維被覆用水性塗布液を調製した。
【００９７】
実施例１と同様に測定し、固形分は２５質量％、ｐＨは９．４であった。
【００９８】
無機繊維被覆用水性塗布液中の各成分の含有割合は、前記（Ａ）と前記（Ｅ）と前記（Ｄ）とを合わせた質量を１００％基準とする質量百分率で表して、前記（Ａ）が、Ａ／（Ａ＋Ｄ＋Ｅ）＝５質量％、１２−ヒドロキシステアリン酸カルシウム（Ｂ）が、Ｂ／（Ａ＋Ｄ＋Ｅ）＝５質量％、前記（Ｄ）が、Ｄ／（Ａ＋Ｄ＋Ｅ）＝４２質量％、前記（Ｅ）が、Ｅ／（Ａ＋Ｄ＋Ｅ）＝５３質量％である。尚、無機繊維被覆用水性塗布液中の前記（Ａ）と前記（Ｅ）と前記（Ｄ）と前記（Ｂ）の質量は固形分濃度から固形分に換算して求めた。ほぼ、このままの含有割合でゴム補強用ガラス繊維の被覆層となる。
（ゴム補強用ガラス繊維の作製）
実施例１と同様なガラス繊維ストランドに、前述の手順で作製した無機繊維被覆用水性塗布液を塗布し、実施例１と同様な方法で被覆層を設け、１本のゴム補強用ガラス繊維を作製した。この時の固形分付着率、即ち、被覆層の質量割合である付着量は、ゴム補強用ガラス繊維の全質量に対して１５質量％であった。
【００９９】
実施例６
（無機繊維被覆用水性塗布液の調製）
モノヒドロキシベンゼン−ホルムアルデヒド縮合物（Ａ）に、ビニルピリジン−スチレン−ブタジエン共重合体（Ｅ）のエマルジョンとアクリロニトリル−ブタジエン共重合体（Ｃ）のエマルジョンと水素化アクリロニトリル−ブタジエン共重合体（Ｄ）のエマルジョンと金属石鹸（Ｂ）の水分散液とにアンモニア水と水を添加し、本発明の無機繊維被覆用水性塗布液を調製した。
【０１００】
詳しくは、実施例２において、前記（Ｃ）のエマルジョン（日本ゼオン株式会社製、商品名、二ポールＬ１５７７Ｋ、固形分３８質量％）、２６３質量部を、前記（Ｃ）のエマルジョン１３２質量部と前記（Ｄ）のエマルジョン（日本ゼオン株式会社製、商品名、２２３０−ＬＸ、固形分４０質量％）、１２５質量部に代えて用いた以外、他の組成は実施例２と同じにして無機繊維被覆用水性塗布液を調製した。
【０１０１】
実施例１と同様に測定し、固形分は２５質量％、ｐＨは９．６であった。
【０１０２】
無機繊維被覆用水性塗布液中の各成分の含有割合は、前記（Ａ）と前記（Ｅ）と前記（Ｃ）と前記（Ｄ）とを合わせた質量を１００％基準とする質量百分率で表して、前記（Ａ）が、Ａ／（Ａ＋Ｃ＋Ｄ＋Ｅ）＝５質量％、１２−ヒドロキシステアリン酸カルシウム（Ｂ）が、Ｂ／（Ａ＋Ｃ＋Ｄ＋Ｅ）＝５質量％、前記（Ｃ）が、Ｃ／（Ａ＋Ｃ＋Ｄ＋Ｅ）＝２１質量％、前記（Ｄ）が、Ｄ／（Ａ＋Ｃ＋Ｄ＋Ｅ）＝２１質量％、前記（Ｅ）が、Ｅ／（Ａ＋Ｃ＋Ｄ＋Ｅ）＝５３質量％である。尚、無機繊維被覆用水性塗布液中の前記（Ａ）と前記（Ｅ）と前記（Ｃ）と前記（Ｄ）と前記（Ｂ）の質量は固形分濃度から固形分に換算して求めた。ほぼ、このままの含有割合でゴム補強用ガラス繊維の被覆層となる。
（ゴム補強用ガラス繊維の作製）
実施例１と同様なガラス繊維ストランドに、前述の手順で作製した無機繊維被覆用水性塗布液を塗布し、実施例１と同様な方法で被覆層を設け、１本のゴム補強用ガラス繊維を作製した。この時の固形分付着率、即ち、被覆層の質量割合である付着量は、ゴム補強用ガラス繊維の全質量に対して１６質量％であった。
【０１０３】
実施例７
（無機繊維被覆用水性塗布液の調製）
レゾルシノール−ホルムアルデヒド縮合物（Ａ）とビニルピリジン−スチレン−ブタジエン共重合体（Ｅ）のエマルジョンとアクリロニトリル−ブタジエン共重合体（Ｃ）のエマルジョンと金属石鹸（Ｂ）の水分散液とにアンモニア水と水を添加し、本発明の無機繊維被覆用水性塗布液を調製した。
【０１０４】
詳しくは、実施例２において、市販のモノヒドロキシベンゼン−ホルムアルデヒド縮合物（Ａ）の水溶液（群栄化学工業株式会社製、商品名、レジトップ、型番ＰＬ−４６６７、固形分、５０質量％、実施例において以下使用する）を濃度１質量％の水酸化ナトリウム水溶液で２倍の質量割合で希釈したモノヒドロキシベンゼン−ホルムアルデヒド縮合物（Ａ）の水溶液、５０質量部を、市販のレゾルシノール−ホルムアルデヒド縮合物（Ａ）の水溶液（住友化学株式会社製、商品名、スミカノール、型番７００（Ｓ）、固形分、６５質量％、実施例において以下使用する）を濃度１質量％の水酸化ナトリウム水溶液で３倍の質量割合で希釈したレゾルシノール−ホルムアルデヒド縮合物（Ａ）の水溶液、５７．６質量部に代えて用いた以外、他の組成は実施例２と同じにして無機繊維被覆用水性塗布液を調製した。
【０１０５】
実施例１と同様に測定し、固形分は２５質量％、ｐＨは９．６であった。
【０１０６】
無機繊維被覆用水性塗布液中の各成分の含有割合は、前記（Ａ）と前記（Ｅ）と前記（Ｃ）とを合わせた質量を１００％基準とする質量百分率で表して、前記（Ａ）が、Ａ／（Ａ＋Ｃ＋Ｅ）＝５質量％、１２−ヒドロキシステアリン酸カルシウム（Ｂ）が、Ｂ／（Ａ＋Ｃ＋Ｅ）＝５質量％、前記（Ｃ）が、Ｃ／（Ａ＋Ｂ＋Ｃ＋Ｅ）＝４２質量％、前記（Ｅ）が、Ｅ／（Ａ＋Ｃ＋Ｅ）＝５３質量％である。尚、無機繊維被覆用水性塗布液中の前記（Ａ）と前記（Ｅ）と前記（Ｃ）と前記（Ｂ）の質量は固形分濃度から固形分に換算して求めた。ほぼ、このままの含有割合でゴム補強用ガラス繊維の被覆層となる。
（ゴム補強用ガラス繊維の作製）
実施例１と同様なガラス繊維ストランドに、前述の手順で作製した無機繊維被覆用水性塗布液を塗布し、実施例１と同様な方法で被覆層を設け、１本のゴム補強用ガラス繊維を作製した。この時の固形分付着率、即ち、被覆層の質量割合である付着量は、ゴム補強用ガラス繊維の全質量に対して１６質量％であった。
【０１０７】
実施例８
（無機繊維被覆用水性塗布液の調製）
レゾルシノール−ホルムアルデヒド縮合物（Ａ）に、ビニルピリジン−スチレン−ブタジエン共重合体（Ｅ）のエマルジョンと水素化アクリロニトリル−ブタジエン共重合体（Ｄ）のエマルジョンと金属石鹸（Ｂ）の水分散液とにアンモニア水と水を添加し、本発明の無機繊維被覆用水性塗布液を調製した。
【０１０８】
詳しくは、実施例７において、前記（Ｃ）のエマルジョン（日本ゼオン株式会社製、商品名、二ポールＬ１５７７Ｋ、固形分３８質量％）、２６３質量部を前記（Ｄ）のエマルジョン（日本ゼオン株式会社製、商品名、２２３０−ＬＸ、固形分４０質量％）、２５０質量部に代えて用いた以外、他の組成は実施例２と同じにして無機繊維被覆用水性塗布液を調製した。
【０１０９】
実施例１と同様に測定し、固形分は２５質量％、ｐＨは９．４であった。
【０１１０】
無機繊維被覆用水性塗布液中の各成分の含有割合は、前記（Ａ）と前記（Ｅ）と前記（Ｄ）とを合わせた質量を１００％基準とする質量百分率で表して、前記（Ａ）が、Ａ／（Ａ＋Ｃ＋Ｅ）＝５質量％、１２−ヒドロキシステアリン酸カルシウム（Ｂ）が、Ｂ／（Ａ＋Ｃ＋Ｅ）＝５質量％、前記（Ｃ）が、Ｃ／（Ａ＋Ｃ＋Ｅ）＝４２質量％、前記（Ｅ）が、Ｅ／（Ａ＋Ｃ＋Ｅ）＝５３質量％である。尚、無機繊維被覆用水性塗布液中のモノヒドロキシベンゼン−ホルムアルデヒド縮合物（Ａ）とビニルピリジン−スチレン−ブタジエン共重合体（Ｅ）とアクリロニトリル−ブタジエン共重合体（Ｃ）と１２−ヒドロキシステアリン酸カルシウム（Ｂ）の質量は固形分濃度から固形分に換算して求めた。ほぼ、このままの含有割合でゴム補強用ガラス繊維の被覆層となる。
（ゴム補強用ガラス繊維の作製）
実施例１と同様なガラス繊維ストランドに、前述の手順で作製した無機繊維被覆用水性塗布液を塗布し、実施例１と同様な方法で被覆層を設け、１本のゴム補強用ガラス繊維を作製した。この時の固形分付着率、即ち、被覆層の質量割合である付着量は、ゴム補強用ガラス繊維の全質量に対して１５質量％であった。
実施例９〜１２
（無機繊維被覆用水性塗布液の調製）
モノヒドロキシベンゼン−ホルムアルデヒド縮合物（Ａ）に、ビニルピリジン−スチレン−ブタジエン共重合体（Ｅ）のエマルジョンとアクリロニトリル−ブタジエン共重合体（Ｃ）のエマルジョンと金属石鹸（Ｂ）の水分散液とにアンモニア水と水を添加し、本発明の無機繊維被覆用水性塗布液を調製した。
【０１１１】
詳しくは、市販の前記（Ａ）の水溶液（群栄化学工業株式会社製、商品名、レジトップ、型番ＰＬ−４６６７、固形分、５０質量％）を濃度１質量％の水酸化ナトリウム水溶液で２倍の質量割合で希釈した前記（Ａ）の水溶液と、前記（Ｅ）のエマルジョン（日本エイアンドエル株式会社製、商品名、ピラテックス、固形分、４１質量％）と、前記（Ｃ）のエマルジョン（日本ゼオン株式会社製、商品名、二ポールＬ１５７７Ｋ、固形分３８質量％）と、１２−ヒドロキシステアリン酸カルシウム（Ｂ）の水分散液（日東化成工業社製、製品名ＣＳＥ−６、固形分、４５質量％）を、表１の組成になる様に調製して加え、ｐＨ調整剤としてアンモニア水（濃度、２５質量％）、２０質量部を加え、全体として１０００質量部になるように水を添加し、無機繊維被覆用水性塗布液を調製した。
【０１１２】
実施例１と同様に測定し、固形分は各々２５質量％、ｐＨは１０．０、９．９、９．３及び９．８であった。
（ゴム補強用ガラス繊維の作製）
実施例１と同様なガラス繊維ストランドに、前述の手順で作製した無機繊維被覆用水性塗布液を塗布し、実施例１と同様な方法で被覆層を設け、１本のゴム補強用ガラス繊維を作製した。この時の固形分付着率、即ち、被覆層の質量割合である付着量は、ゴム補強用ガラス繊維の全質量に対して各々１６、１５、１６及び１６質量％であった。
【０１１３】
実施例１３
（無機繊維被覆用水性塗布液の調製）
モノヒドロキシベンゼン−ホルムアルデヒド縮合物（Ａ）に、ビニルピリジン−スチレン−ブタジエン共重合体（Ｅ）のエマルジョンと水素化アクリロニトリル−ブタジエン共重合体（Ｄ）のエマルジョンと金属石鹸（Ｂ）の水分散液とにアンモニア水と水を添加し、本発明の無機繊維被覆用水性塗布液を調製した。
詳しくは、市販の前記（Ａ）の水溶液（群栄化学工業株式会社製、商品名、レジトップ、型番ＰＬ−４６６７、固形分、５０質量％）を濃度１質量％の水酸化ナトリウム水溶液で２倍の質量割合で希釈した前記（Ａ）の水溶液、１０質量部と、前記（Ｅ）のエマルジョン（日本エイアンドエル株式会社製、商品名、ピラテックス、固形分、４１質量％）、１４５質量部と、前記（Ｄ）のエマルジョン（日本ゼオン株式会社製、商品名、２２３０−ＬＸ、固形分４０質量％）、４３９質量部と、１２−ヒドロキシステアリン酸カルシウム（Ｂ）の水分散液（日東化成工業社製、製品名ＣＳＥ−６、固形分、４５質量％）、０．５質量部と、ｐＨ調整剤としてアンモニア水（濃度、２５質量％）、２０質量部を加え、全体として１０００質量部になるように水を添加し、無機繊維被覆用水性塗布液を調製した。
【０１１４】
実施例１と同様に測定し、固形分は２５質量％、ｐは９．４であった。
【０１１５】
無機繊維被覆用水性塗布液中の各成分の含有割合は、前記（Ａ）と前記（Ｅ）と前記（Ｄ）とを合わせた質量を１００％基準とする質量百分率で表して、前記（Ａ）が、Ａ／（Ａ＋Ｄ＋Ｅ）＝１質量％、１２−ヒドロキシステアリン酸カルシウム（Ｂ）が、Ｂ／（Ａ＋Ｄ＋Ｅ）＝０．１質量％、前記（Ｄ）が、Ｄ／（Ａ＋Ｄ＋Ｅ）＝７４質量％、前記（Ｅ）が、Ｅ／（Ａ＋Ｄ＋Ｅ）＝２５質量％である。尚、無機繊維被覆用水性塗布液中の前記（Ａ）と前記（Ｅ）と前記（Ｄ）と前記（Ｂ）の質量は固形分濃度から固形分に換算して求めた。ほぼ、このままの含有割合でゴム補強用ガラス繊維の被覆層となる。
（ゴム補強用ガラス繊維の作製）
実施例１と同様なガラス繊維ストランドに、前述の手順で作製した無機繊維被覆用水性塗布液を塗布し、実施例１と同様な方法で被覆層を設け、１本のゴム補強用ガラス繊維を作製した。この時の固形分付着率、即ち、被覆層の質量割合である付着量は、ゴム補強用ガラス繊維の全質量に対して１６質量％であった。
【０１１６】
実施例１４
（無機繊維被覆用水性塗布液の調製）
モノヒドロキシベンゼン−ホルムアルデヒド縮合物（Ａ）とアクリロニトリル−ブタジエン共重合体（Ｃ）のエマルジョンと水素化アクリロニトリル−ブタジエン共重合体（Ｄ）のエマルジョンと金属石鹸（Ｂ）の水分散液とにアンモニア水と水を添加し、本発明の無機繊維被覆用水性塗布液を調製した。
【０１１７】
詳しくは、市販の前記（Ａ）の水溶液（群栄化学工業株式会社製、商品名、レジトップ、型番ＰＬ−４６６７、固形分、５０質量％、実施例において以下使用する）を濃度１質量％の水酸化ナトリウム水溶液で２倍の質量割合で希釈した前記（Ａ）の水溶液を用いた。
当該前記（Ａ）の水溶液と、前記（Ｃ）のエマルジョン（日本ゼオン株式会社製、商品名、二ポールＬ１５７７Ｋ、固形分３８質量％）と、前記（Ｄ）のエマルジョン（日本ゼオン株式会社製、商品名、２２３０−ＬＸ、固形分４０質量％）と、１２−ヒドロキシステアリン酸カルシウム（Ｂ）の水分散液（日東化成工業社製、製品名ＣＳＥ−６、固形分、４５質量％）を、表１の組成になる様に調製して加え、ｐＨ調整剤としてアンモニア水（濃度、２５質量％）、２０質量部を加え、全体として１０００質量部になるように水を添加し、無機繊維被覆用水性塗布液を調製した。
【０１１８】
実施例１と同様に測定し、固形分は２５質量％、ｐＨは９．８であった。
【０１１９】
無機繊維被覆用水性塗布液中の各成分の含有割合は、前記（Ａ）と前記（Ｃ）と前記（Ｄ）と前記（Ｂ）を合わせた質量を１００％基準とする質量百分率で表して、前記（Ａ）が、Ａ／（Ａ＋Ｃ＋Ｄ）＝２１質量％、前記（Ｂ）が、Ｂ／（Ａ＋Ｃ＋Ｄ）＝５０質量％、前記（Ｃ）が、Ｃ／（Ａ＋Ｃ＋Ｄ）＝５８質量％、前記（Ｄ）が、Ｄ／（Ａ＋Ｃ＋Ｄ）＝２１質量％である。尚、無機繊維被覆用水性塗布液中の前記（Ａ）と前記（Ｃ）と前記（Ｄ）と前記（Ｂ）の質量は固形分濃度から固形分に換算して求めた。ほぼ、このままの含有割合でゴム補強用ガラス繊維の被覆層となる。
（ゴム補強用ガラス繊維の作製）
実施例１と同様なガラス繊維ストランドに、前述の手順で作製した無機繊維被覆用水性塗布液を塗布し、実施例１と同様な方法で被覆層を設け、１本のゴム補強用ガラス繊維を作製した。この時の固形分付着率、即ち、被覆層の質量割合である付着量は、ゴム補強用ガラス繊維の全質量に対して１６質量％であった。
【０１２０】
実施例１５
（無機繊維被覆用水性塗布液の調製）
モノヒドロキシベンゼン−ホルムアルデヒド縮合物（Ａ）と水素化アクリロニトリル−ブタジエン共重合体（Ｄ）のエマルジョンと金属石鹸（Ｂ）の水分散液とにアンモニア水と水を添加し、本発明の無機繊維被覆用水性塗布液を調製した。
【０１２１】
詳しくは、市販の前記（Ａ）の水溶液（群栄化学工業株式会社製、商品名、レジトップ、型番ＰＬ−４６６７、固形分、５０質量％、実施例において以下使用する）を濃度１質量％の水酸化ナトリウム水溶液で２倍の質量割合で希釈した前記（Ａ）の水溶液を用いた。
当該前記（Ａ）の水溶液と、前記（Ｄ）のエマルジョン（日本ゼオン株式会社製、商品名、２２３０−ＬＸ、固形分４０質量％）と、１２−ヒドロキシステアリン酸カルシウム（Ｂ）の水分散液（日東化成工業社製、製品名ＣＳＥ−６、固形分、４５質量％）を、表１の組成になる様に調製して加え、ｐＨ調整剤としてアンモニア水（濃度、２５質量％）、２０質量部を加え、全体として１０００質量部になるように水を添加し、無機繊維被覆用水性塗布液を調製した。
【０１２２】
実施例１と同様に測定し、固形分は２５質量％、ｐＨは１０．１であった。
【０１２３】
無機繊維被覆用水性塗布液中の各成分の含有割合は、前記（Ａ）と前記（Ｃ）と前記（Ｄ）と前記（Ｂ）を合わせた質量を１００％基準とする質量百分率で表して、前記（Ａ）が、Ａ／（Ａ＋Ｃ＋Ｄ）＝１０質量％、前記（Ｂ）が、Ｂ／（Ａ＋Ｃ＋Ｄ）＝０．０５質量％、前記（Ｄ）が、Ｄ／（Ａ＋Ｃ＋Ｄ）＝９０質量％である。尚、無機繊維被覆用水性塗布液中の前記（Ａ）と前記（Ｄ）と前記（Ｂ）の質量は固形分濃度から固形分に換算して求めた。ほぼ、このままの含有割合でゴム補強用ガラス繊維の被覆層となる。
（ゴム補強用ガラス繊維の作製）
実施例１と同様なガラス繊維ストランドに、前述の手順で作製した無機繊維被覆用水性塗布液を塗布し、実施例１と同様な方法で被覆層を設け、１本のゴム補強用ガラス繊維を作製した。この時の固形分付着率、即ち、被覆層の質量割合である付着量は、ゴム補強用ガラス繊維の全質量に対して１５．７質量％であった。
比較例１
（ガラス繊維被覆用水性塗布液の調製）
モノヒドロキシベンゼン−ホルムアルデヒド縮合物（Ａ）に、ビニルピリジン−スチレン−ブタジエン共重合体（Ｅ）のエマルジョンとアクリロニトリル−ブタジエン共重合体（Ｃ）のエマルジョンとにアンモニア水と水を添加し、比較例のガラス繊維被覆用塗布液を調製した。
【０１２４】
詳しくは、市販の前記（Ａ）の水溶液（群栄化学工業株式会社製、商品名、レジトップ、型番ＰＬ−４６６７、固形分、５０質量％、実施例において以下使用する）を濃度１質量％の水酸化ナトリウム水溶液で２倍の質量割合で希釈した前記（Ａ）の水溶液を用いた。
【０１２５】
当該モノヒドロキシベンゼン−ホルムアルデヒド縮合物（Ａ）の水溶液、５０質量部と、前記（Ｅ）のエマルジョン（日本エイアンドエル株式会社製、商品名、ピラテックス、固形分、４１質量％）、３０５質量部と、前記（Ｃ）のエマルジョン（日本ゼオン株式会社製、商品名、二ポールＬ１５７７Ｋ、固形分３８質量％）、２９６質量部と、ｐＨ調整剤としてアンモニア水（濃度、２５質量％）、２０質量部を加え、全体として１０００質量部になるように水を添加し、ガラス繊維被覆用水性塗布液を調製した。
【０１２６】
実施例１と同様に測定し、固形分は２６質量％、ｐＨは１０であった。
【０１２７】
ガラス繊維被覆用水性塗布液中の各成分の含有割合は、前記（Ａ）と前記（Ｅ）と前記（Ｃ）を合わせた質量を１００％基準とする質量百分率で表して、前記（Ａ）が、Ａ／（Ａ＋Ｃ＋Ｅ）＝５質量％、前記（Ｃ）が、Ｃ／（Ａ＋Ｃ＋Ｅ）＝４５質量％、前記（Ｅ）が、Ｅ／（Ａ＋Ｃ＋Ｅ）＝５０質量％である。
【０１２８】
尚、ガラス繊維被覆用水性塗布液中の前記（Ａ）と前記（Ｅ）と前記（Ｃ）の質量は固形分濃度から固形分に換算して求めた。ほぼ、このままの含有割合でゴム補強用ガラス繊維の被覆層となる。
（ゴム補強用ガラス繊維の作製）
実施例１と同様なガラス繊維ストランドに、前述の手順で作製したガラス繊維被覆用水性塗布液を塗布し、実施例１と同様な方法で被覆層を設け、１本のゴム補強用ガラス繊維を作製した。この時の固形分付着率、即ち、被覆層の質量割合である付着量は、ゴム補強用ガラス繊維の全質量に対して１６質量％であった。
比較例２
（ガラス繊維被覆用水性塗布液の調製）
モノヒドロキシベンゼン−ホルムアルデヒド縮合物（Ａ）に、ビニルピリジン−スチレン−ブタジエン共重合体（Ｅ）のエマルジョンと水素化アクリロニトリル−ブタジエン共重合体（Ｄ）のエマルジョンとにアンモニア水と水を添加し、比較例のガラス繊維被覆用塗布液を調製した。
【０１２９】
詳しくは、比較例１において、前記（Ｃ）のエマルジョン（日本ゼオン株式会社製、商品名、二ポールＬ１５７７Ｋ、固形分３８質量％）、２９６質量部を、前記（Ｄ）のエマルジョン（日本ゼオン株式会社製、商品名、２２３０−ＬＸ、固形分４０質量％）、２８１質量部に代えて用いた以外、他の組成は比較例１と同じにしてガラス繊維被覆用水性塗布液を調製した。
【０１３０】
実施例１と同様に測定し、固形分は２５質量％、ｐＨは９．７であった。
【０１３１】
ガラス繊維被覆用水性塗布液中の各成分の含有割合は、前記（Ａ）と前記（Ｅ）と前記（Ｄ）を合わせた質量を１００％基準とする質量百分率で表して、前記（Ａ）が、Ａ／（Ａ＋Ｂ＋Ｄ＋Ｅ）＝５質量％、前記（Ｄ）が、Ｄ／（Ａ＋Ｄ＋Ｅ）＝４５質量％、前記（Ｅ）が、Ｅ／（Ａ＋Ｄ＋Ｅ）＝５０質量％である。尚、ガラス繊維被覆用水性塗布液中の前記（Ａ）と前記（Ｅ）と前記（Ｄ）の質量は固形分濃度から固形分に換算して求めた。ほぼ、このままの含有割合でゴム補強用ガラス繊維の被覆層となる。
（ゴム補強用ガラス繊維の作製）
実施例１と同様なガラス繊維ストランドに、前述の手順で作製したガラス繊維被覆用水性塗布液を塗布し、実施例１と同様な方法で被覆層を設け、１本のゴム補強用ガラス繊維を作製した。この時の固形分付着率、即ち、被覆層の質量割合である付着量は、ゴム補強用ガラス繊維の全質量に対して１５質量％であった。
比較例３
（ガラス繊維被覆用水性塗布液の調製）
モノヒドロキシベンゼン−ホルムアルデヒド縮合物（Ａ）に、ビニルピリジン−スチレン−ブタジエン共重合体（Ｅ）のエマルジョンとクロロスルホン化ポリエチレン（Ｆ）のエマルジョンとにアンモニア水と水を添加し、比較例のガラス繊維被覆用塗布液を調製した。
【０１３２】
詳しくは、比較例１において、前記（Ｃ）のエマルジョン（日本ゼオン株式会社製、商品名、二ポールＬ１５７７Ｋ、固形分３８質量％）、２９６質量部を、前記（F）のエマルジョン（住友精化株式会社製、製品名、セポレックスＣＳＭ、固形分４０質量％）、３１５質量部に代えて用いた以外、他の組成は比較例１と同じにしてガラス繊維被覆用水性塗布液を調製した。
【０１３３】
実施例１と同様に測定し、固形分は２５質量％、ｐＨは９．０であった。
【０１３４】
ガラス繊維被覆用水性塗布液中の各成分の含有割合は、前記（Ａ）と前記（Ｅ）と前記（Ｆ）のエマルジョンを合わせた質量を１００％基準とする質量百分率で表して、前記（Ａ）が、Ａ／（Ａ＋Ｅ＋Ｆ）＝５質量％、前記（Ｅ）が、Ｅ／（Ａ＋Ｅ＋Ｆ）＝５０質量％、前記（Ｆ）が、Ｆ／（Ａ＋Ｅ＋Ｆ）＝４５質量％である。
【０１３５】
尚、ガラス繊維被覆用水性塗布液中の前記（Ａ）と前記（Ｅ）と前記（Ｆ）の質量は固形分濃度から固形分に換算して求めた。ほぼ、このままの含有割合でゴム補強用ガラス繊維の被覆層となる。
（ゴム補強用ガラス繊維の作製）
実施例１と同様なガラス繊維ストランドに、前述の手順で作製したガラス繊維被覆用水性塗布液を塗布し、実施例１と同様な方法で被覆層を設け、１本のゴム補強用ガラス繊維を作製した。この時の固形分付着率、即ち、被覆層の質量割合である付着量は、ゴム補強用ガラス繊維の全質量に対して１６質量％であった。
比較例４
（ガラス繊維被覆用水性塗布液の調製）
レゾルシノール−ホルムアルデヒド縮合物（Ａ）に、ビニルピリジン−スチレン−ブタジエン共重合体（Ｅ）のエマルジョンとクロロスルホン化ポリエチレン（Ｆ）のエマルジョンとにアンモニア水と水を添加し、比較例のガラス繊維被覆用塗布液を調製した。
【０１３６】
詳しくは、比較例３において、市販の前記（Ａ）の水溶液（群栄化学工業株式会社製、商品名、レジトップ、型番ＰＬ−４６６７、固形分、５０質量％、実施例において以下使用する）を濃度１質量％の水酸化ナトリウム水溶液で２倍の質量割合で希釈したモノヒドロキシベンゼン−ホルムアルデヒド縮合物（Ａ）の水溶液、５０質量部を、市販のレゾルシノール−ホルムアルデヒド縮合物（Ａ）の水溶液（住友化学株式会社製、商品名、スミカノール、型番７００（Ｓ）、固形分、６５質量％、実施例において以下使用する）を濃度１質量％の水酸化ナトリウム水溶液で３倍の質量割合で希釈したレゾルシノール−ホルムアルデヒド縮合物（Ａ）の水溶液、５７．６質量部に代えて用いた以外、他の組成は比較例３と同じにしてガラス繊維被覆用水性塗布液を調製した。
実施例１と同様に測定し、固形分は２５質量％、ｐＨは９．１であった。
【０１３７】
ガラス繊維被覆用水性塗布液中の各成分の含有割合は、前記（Ａ）と前記（Ｅ）と前記（Ｆ）のエマルジョンを合わせた質量を１００％基準とする質量百分率で表して、前記（Ａ）が、Ａ／（Ａ＋Ｅ＋Ｆ）＝５質量％、前記（Ｅ）が、Ｅ／（Ａ＋Ｅ＋Ｆ）＝５０質量％、前記（Ｆ）が、Ｆ／（Ａ＋Ｅ＋Ｆ）＝４５質量％である。
【０１３８】
尚、ガラス繊維被覆用水性塗布液中の前記（Ａ）と前記（Ｅ）と前記（Ｆ）の質量は固形分濃度から固形分に換算して求めた。ほぼ、このままの含有割合でゴム補強用ガラス繊維の被覆層となる。
参考例１
径９μｍのガラス繊維フィラメントを、シランカップリング剤及び樹脂を含有する集束剤を用い２００本集束させたストランド３本を引き揃えた後、実施例１と同じ無機繊維被覆用塗布液を塗布し、その後１４０℃で２２秒間加熱乾燥させて被覆層を設け、1本のゴム補強用ガラス繊維を作製した。このときの固形分付着率、即ち、被覆層の質量割合である付着量は、ゴム補強用ガラス繊維の全量に対して１６質量％であった。
参考例２
径９μｍのガラス繊維フィラメントを、シランカップリング剤及び樹脂を含有する集束剤を用い２００本集束させたストランド３本を引き揃えた後、実施例１と同じ無機繊維被覆用塗布液を塗布し、その後３６０℃で２２秒間加熱乾燥させて被覆層を設け、1本のゴム補強用ガラス繊維を作製した。このときの固形分付着率、即ち、被覆層の質量割合である付着量は、ゴム補強用ガラス繊維の全量に対して１４質量％であった。
（ゴム補強用ガラス繊維の作製）
実施例１と同様なガラス繊維ストランドに、前述の手順で作製したガラス繊維被覆用水性塗布液を塗布し、実施例１と同様な方法で被覆層を設け、１本のゴム補強用ガラス繊維を作製した。この時の固形分付着率、即ち、被覆層の質量割合である付着量は、ゴム補強用ガラス繊維の全質量に対して１５質量％であった。
【０１３９】
【表１】
0006409542.tif 000002
【０１４０】
【表２】
0006409542.tif 000003
【０１４１】
（各ゴム補強用ガラス繊維と水素化ニトリルゴムの接着強さの評価試験）
接着強さの評価試験を説明する前に、試験に使用したゴム組成物を説明する。
【０１４２】
母材ゴムとしての（日本ゼオン株式会社製、型番、２０２０）、１００質量部に対して、カーボンブラック、４０質量部と、亜鉛華、５質量部と、ステアリン酸、０．５質量部と、硫黄、０．４質量部と、加硫促進剤、２．５質量部と、老化防止剤、１．５質量部とを配合してなる水素化ニトリルゴム（以後、試験ゴムＡとする）、また、水素化ニトリルゴム（日本ゼオン株式会社製、型番、２０１０）、１００質量部に対して、カーボンブラック、４０質量部と、亜鉛華、５質量部と、ステアリン酸、０．５質量部と、１、３−ジ（ｔ−ブチルペロキシイソプロピル）ベンゼン、５質量部と、老化防止剤、１． ５ 質量部とを配合してなる水素化ニトリルゴム（以後、試験ゴムＢとする）を接着強さの評価試験に使用した。
【０１４３】
試験片は試験ゴムＡまたは試験ゴムＢからなる３ｍｍ厚、２５ｍｍ幅のゴムシート上に前記ゴム補強用ガラス繊維（実施例１〜１５、比較例１〜４、参考例１〜２）を２０本並べ、その上から布をかぶせ、試験ゴムＡについては、温度、１５０℃下、１９６ニュートン／ｃｍ2（以後、ニュートンをＮと略す）、また試験ゴムＢについては、温度、１７０℃下、１９６Ｎ／ｃｍ2の条件で端部を除き押圧し、３０分間加硫させつつ成形して、接着強さ評価のための試験片、言い換えればゴムシートを得た。
【０１４４】
この試験片の接着強さの測定を、端部において各々のゴムシートとゴム補強用ガラス繊維を個別にクランプにて挟み、剥離速度を５０ｍｍ／ｍｉｎとし、ゴムシートからゴム補強用ガラス繊維を剥がす際の最大の抵抗値を測定し、接着強さとした。接着強さが大きいほど接着力に優れる。
（接着強さの評価結果）
各ゴム補強用ガラス繊維の試験ゴムに対する接着強さを表３及び表４に示す。接着強さは、ゴム補強用ガラス繊維を作製後２４時間以内、３０日経過後、９０日経過後についてそれぞれ試験片を作製し、接着強さを測定した。
【０１４５】
更に、ゴム補強用ガラス繊維を作製後９０日経過後のものは、試験片を沸騰水中で２時間、煮沸した後、及び、１２０℃で１００時間加熱した後の接着強さを測定し、各々耐水性及び耐熱性の指標とした。
【０１４６】
表３及び４において、ガラス繊維と試験ゴムが界面から剥離していない破壊状態をゴム破壊、概ねゴム破壊であるが一部でも界面から剥離している破壊状態を部分ゴム破壊、全面界面から剥離している破壊状態を界面剥離とした。ゴム破壊、部分ゴム破壊、界面剥離の順に接着強さに優れる。
【０１４７】
【表３】
0006409542.tif 000004
【０１４８】
【表４】
0006409542.tif 000005
【０１４９】
表３が示すように、実施例の無機繊維被覆用水性塗布液を塗布被覆した実施例のゴム補強用ガラス繊維の接着強さは、試験ゴムＡ及びＢにおいて、該ゴム補強用ガラス繊維を製造後、９０日経過後においても全てゴム破壊の良好な接着性能を示した。また、試験片を１２０℃で１００時間加熱した後の接着強さをみても、どれもゴム破壊のレベルであり、耐熱性も良好であることが分かった。更に、試験片を沸騰水中で２時間、煮沸した後の接着強さをみると、実施例７及び８は部分ゴム破壊、他の実施例は全てゴム破壊のレベルであり、耐水性も良好であることが分かった。実施例７及び８はモノヒドロキシベンゼン−ホルムアルデヒド樹脂に代えてレゾルシノール−ホルムアルデヒド樹脂を用いた例であるが、これらの結果は、モノヒドロキシベンゼン−ホルムアルデヒド樹脂を用いた方が耐水性に有利であることを示す。
【０１５０】
これらの結果から、実施例の無機繊維被覆用水性塗布液を塗布被覆した実施例のゴム補強用ガラス繊維の接着強さは、ゴムに埋設されるまで長期に保存されても母料ゴムとの接着性が経時的に低下しないことが分かった。
また、参考例１、２から、実施例の無機繊維被覆用水性塗布液を塗布し、温度１５０〜３５０℃を外れた温度で加熱して乾燥したゴム補強用ガラス繊維の接着強さは、試験ゴムＡ及びＢにおいて界面剥離のレベルであることが分かった。
（引張り強さの測定）
引張り試験機において、クランプ間距離１５０ｍｍに調製したクランプにゴム補強用ガラス繊維を装着し速度を３００ｍｍ／分とし、試験片が破断されるまでの最大の抵抗値を引張り強さとした。２０回、抵抗値を測定し、その平均値を引張り強さとした。
【０１５１】
引張り強さは、ゴム補強用ガラス繊維を採取して、１時間煮沸したもの、１５０℃で１００時間加熱したもの、煮沸も加熱もしないものを初期値として測定した。
表３が示すように、実施例の無機繊維被覆用水性塗布液を塗布被覆した実施例のゴム補強用ガラス繊維の引張り強さの初期値は、実施例１〜１５すべて９０Ｎ以上を示しており、比較例１〜４と同等のレベルであった。
更に、試験片を沸騰水中で１ｈｒの煮沸した後の引張り強さ、１５０℃で１００ｈｒ加熱した後の引張り強さとも、実施例１〜１５と比較例１〜４で優位差は見られず、実施例の無機繊維被覆用水性塗布液を塗布被覆した実施例のゴム補強用ガラス繊維は引張り強度の低下も見られないことが分かった。